(57)【要約】【課題】氷上性能と乾燥路面での操縦安定性とに優れるタイヤを提供する。【解決手段】複数のサイプ５が形成されているブロック状陸部４をトレッド部１に具え、該ブロック状陸部４に、ゴム成分（Ａ）、及び、親水性樹脂からなる繊維（Ｂ1）と該繊維の少なくとも一部を被覆する接着剤層（Ｂ21）又はゴム成分に対して親和性を有する樹脂からなる被覆層（Ｂ22）とからなる複合繊維（Ｂ）を含み、該複合繊維（Ｂ）の長さがサイプ間距離Ｄの１／２以上であるゴム組成物を用い、該複合繊維（Ｂ）がタイヤ周方向に配向していることを特徴とするタイヤである。【選択図】図１
2013132977.tif 000002
【特許請求の範囲】
【請求項１】
複数のサイプが形成されているブロック状陸部をトレッド部に具えるタイヤにおいて、
前記ブロック状陸部に、ゴム成分（Ａ）、及び、親水性樹脂からなる繊維（Ｂ1）と該繊維の少なくとも一部を被覆する接着剤層（Ｂ21）又はゴム成分に対して親和性を有する樹脂からなる被覆層（Ｂ22）とからなる複合繊維（Ｂ）を含み、該複合繊維（Ｂ）の長さが前記サイプ間距離の１／２以上であるゴム組成物を用い、
前記複合繊維（Ｂ）がタイヤ周方向に配向していることを特徴とするタイヤ。
【請求項２】
前記親水性樹脂が、酸素原子、窒素原子又は硫黄原子を含むことを特徴とする請求項１に記載のタイヤ。
【請求項３】
前記親水性樹脂が、−ＯＨ、−ＣＯＯＨ、−ＯＣＯＲ（Ｒはアルキル基）、−ＮＨ2、−ＮＣＯ、−ＳＨからなる群から選択される少なくとも１種の官能基を含むことを特徴とする請求項２に記載のタイヤ。
【請求項４】
前記親水性樹脂が、エチレン−ビニルアルコール共重合体、ビニルアルコール単独重合体又はポリ（メタ）アクリル酸であることを特徴とする請求項３に記載のタイヤ。
【請求項５】
前記接着剤層（Ｂ21）を形成する接着剤に含まれる成分が、前記ゴム成分（Ａ）及び前記親水性樹脂の双方と水素結合又は共有結合を形成することを特徴とする請求項１に記載のタイヤ。
【請求項６】
前記接着剤に含まれる成分が、シランカップリング剤、レゾルシン・ホルムアルデヒド・ラテックス、エポキシ樹脂、クロロスルホン化ポリエチレンからなる群から選択される少なくとも１種であることを特徴とする請求項５に記載のタイヤ。
【請求項７】
前記ゴム成分に対して親和性を有する樹脂が、ポリオレフィン系樹脂であることを特徴とする請求項１に記載のタイヤ。
【請求項８】
前記ポリオレフィン系樹脂が、ポリエチレン系樹脂、ポリプロピレン系樹脂、ポリオレフィンアイオノマー又は無水マレイン酸変性α−ポリオレフィンであることを特徴とする請求項７に記載のタイヤ。
【請求項９】
前記複合繊維（Ｂ）の配合量が、前記ゴム成分（Ａ）１００質量部に対して０．１〜１００質量部であることを特徴とする請求項１〜８のいずれか一項に記載のタイヤ。
【請求項１０】
前記ゴム組成物が更に発泡剤（Ｃ）を含むことを特徴とする請求項１に記載のタイヤ。
【請求項１１】
前記ブロック状陸部は、発泡率が５〜４０％であることを特徴とする請求項１０に記載のタイヤ。
【発明の詳細な説明】
【技術分野】
【０００１】
本発明は、タイヤ、特には、氷上性能と乾燥路面での操縦安定性とに優れるタイヤに関するものである。
【背景技術】
【０００２】
従来、スタッドレスタイヤ等の主として冬場に使用されるタイヤにおいては、トレッドの路面への追従性を向上させるためにトレッドゴムを柔軟化したり、トレッドに形成したサイプによる排水効果を向上させるためにサイプ間隔を密にする等して、タイヤの氷上性能を向上させることが行われている。しかしながら、トレッドゴムを柔軟化したり、サイプ間隔を密にすると、トレッドのブロック剛性が低下して、乾燥路面での操縦安定性が低下してしまう。
【０００３】
一方、タイヤの氷上性能を向上させるための他の手法として、特開２０１０−２５４８６６号公報には、トレッドに用いるゴム組成物に、微粒子含有繊維と親水性樹脂を配合することや、トレッド中の長尺状気泡をタイヤ周方向に配向させることが開示されており、特開２００９−１６７３４０号公報には、トレッドに用いるゴム組成物に、オレフィン系樹脂、ポリアミド系樹脂、アイオノマー樹脂等のデュロメーター硬さが５０度以上の樹脂からなる繊維を配合することが開示されており、特開２００９−１４４０３２号公報には、トレッドに用いるゴム組成物に、アイオノマー、ポリビニルアルコール、エチレン−ビニルアルコール共重合体、アクリル樹脂等の水との接触角が９０°以下の親水性樹脂からなる繊維を配合することが開示されている。
【先行技術文献】
【特許文献】
【０００４】
【特許文献１】特開２０１０−２５４８６６号公報
【特許文献２】特開２００９−１６７３４０号公報
【特許文献３】特開２００９−１４４０３２号公報
【発明の概要】
【発明が解決しようとする課題】
【０００５】
しかしながら、上記親水性樹脂をそのまま疎水性のゴム成分に配合したり、親水性樹脂からなる繊維をタイヤ周方向に配向させても、親水性樹脂と疎水性のゴム成分との間に接着性・親和性がないため、ブロックが変形した際に、樹脂又は樹脂繊維がゴム成分の中で滑り、また長さが十分でないため樹脂又は樹脂繊維を配合しても、ブロック剛性を十分に向上させることができない。そのため、上記の手法を用いることで、タイヤの氷上性能が向するものの、タイヤの乾燥路面での操縦安定性を向上させることができなかった。
【０００６】
そこで、本発明の目的は、上記従来技術の問題を解決し、氷上性能と乾燥路面での操縦安定性とに優れるタイヤを提供することにある。また、本発明の他の目的は、十分な耐摩耗性を有しつつ、氷上性能と乾燥路面での操縦安定性とに優れるタイヤを提供することにある。
【課題を解決するための手段】
【０００７】
本発明者らは、上記目的を達成するために鋭意検討した結果、トレッドに用いるゴム組成物に、親水性樹脂からなる繊維部分と該繊維部分の少なくとも一部を被覆する接着剤層又はゴム成分に対して親和性を有する樹脂からなる被覆層とからなる複合繊維（短繊維）を配合し、更に、該複合繊維の長さをサイプ間距離の１／２以上とし、また更に、該複合繊維をタイヤ周方向に配向させることで、タイヤの氷上性能を向上させつつ、乾燥路面での操縦安定性も向上させられることを見出し、本発明を完成させるに至った。
【０００８】
即ち、本発明のタイヤは、複数のサイプが形成されているブロック状陸部をトレッド部に具え、
前記ブロック状陸部に、ゴム成分（Ａ）、及び、親水性樹脂からなる繊維（Ｂ1）と該繊維の少なくとも一部を被覆する接着剤層（Ｂ21）又はゴム成分に対して親和性を有する樹脂からなる被覆層（Ｂ22）とからなる複合繊維（Ｂ）を含み、該複合繊維（Ｂ）の長さが前記サイプ間距離の１／２以上であるゴム組成物が用いられており、
前記複合繊維（Ｂ）がタイヤ周方向に配向していることを特徴とする。
【０００９】
本発明のタイヤの好適例においては、前記親水性樹脂が、酸素原子、窒素原子又は硫黄原子を含む。ここで、該親水性樹脂が、−ＯＨ、−ＣＯＯＨ、−ＯＣＯＲ（Ｒはアルキル基）、−ＮＨ2、−ＮＣＯ、−ＳＨからなる群から選択される少なくとも１種の官能基を含むことが更に好ましく、エチレン−ビニルアルコール共重合体、ビニルアルコール単独重合体又はポリ（メタ）アクリル酸であることが特に好ましい。
【００１０】
本発明のタイヤの他の好適例においては、前記接着剤層（Ｂ21）を形成する接着剤に含まれる成分が、前記ゴム成分（Ａ）及び前記親水性樹脂の双方と水素結合又は共有結合を形成する。ここで、該接着剤に含まれる成分が、シランカップリング剤、レゾルシン・ホルムアルデヒド・ラテックス、エポキシ樹脂、クロロスルホン化ポリエチレンからなる群から選択される少なくとも１種であることが更に好ましい。
【００１１】
本発明のタイヤの他の好適例においては、前記ゴム成分に対して親和性を有する樹脂が、ポリオレフィン系樹脂である。ここで、該ポリオレフィン系樹脂が、ポリエチレン系樹脂、ポリプロピレン系樹脂、ポリオレフィンアイオノマー又は無水マレイン酸変性α−ポリオレフィンであることが更に好ましい。
【００１２】
本発明のタイヤの他の好適例においては、前記複合繊維（Ｂ）の配合量が、前記ゴム成分（Ａ）１００質量部に対して０．１〜１００質量部である。
【００１３】
本発明のタイヤの他の好適例においては、前記ゴム組成物が更に発泡剤（Ｃ）を含む。ここで、前記ブロック状陸部は、発泡率が５〜４０％であることが好ましい。
【発明の効果】
【００１４】
本発明によれば、複数のサイプが形成されているブロック状陸部をトレッド部に具え、該ブロック状陸部に、親水性樹脂からなる繊維部分と該繊維部分の少なくとも一部を被覆する接着剤層又はゴム成分に対して親和性を有する樹脂からなる被覆層とからなる複合繊維（Ｂ）を含み、該複合繊維（Ｂ）の長さが前記サイプ間距離の１／２以上であるゴム組成物が用いられており、更に、該複合繊維（Ｂ）がタイヤ周方向に配向している、氷上性能と乾燥路面での操縦安定性とに優れるタイヤを提供することができる。
【図面の簡単な説明】
【００１５】
【図１】本発明のタイヤの一例のトレッド部の部分平面図である。
【図２】図１のII−II線に沿う断面図である。
【図３】ダイの一例の縦断面図である。
【図４】複合繊維（Ｂ）の一例の縦断面斜視図である。
【発明を実施するための形態】
【００１６】
以下に、図を参照しながら、本発明を詳細に説明する。図１は、本発明のタイヤの一例のトレッド部の部分平面図であり、図２は、図１のII−II線に沿う断面図である。図１に示すタイヤのトレッド部１は、タイヤ周方向に伸びる複数の主溝２とタイヤ幅方向に伸びる複数の横溝３とによって画成されたブロック状陸部４を具え、該ブロック状陸部４にタイヤ幅方向に伸びる複数のサイプ５が形成されている。そして、該サイプ５は、図２に示すように、主溝２及び横溝３の深さ方向に伸びている。なお、図１に示すタイヤのトレッド部１は、タイヤ赤道面６に対して、左右非対称であるが、本発明のタイヤのトレッド部は、タイヤ赤道面に対して、左右対称であってもよい。
【００１７】
ここで、本発明のタイヤにおいては、上記ブロック状陸部４に、ゴム成分（Ａ）、及び、親水性樹脂からなる繊維（Ｂ1）と該繊維の少なくとも一部を被覆する接着剤層（Ｂ21）又はゴム成分に対して親和性を有する樹脂からなる被覆層（Ｂ22）とからなる複合繊維（Ｂ）を含み、該複合繊維（Ｂ）の長さが前記サイプ間距離Ｄの１／２以上であるゴム組成物が用いられており、また、該複合繊維（Ｂ）７がタイヤ周方向に配向していることを特徴とする。
【００１８】
本発明のタイヤにおいては、複数のサイプ５が形成されているブロック状陸部４に、上記ゴム成分（Ａ）と上記複合繊維（Ｂ）を含むゴム組成物が用いられており、該複合繊維（Ｂ）は、（ｉ）親水性樹脂からなる繊維（Ｂ1）と該繊維の少なくとも一部を被覆する接着剤層（Ｂ21）とからなる、或いは、（ｉｉ）親水性樹脂からなる繊維（Ｂ1）と該繊維の少なくとも一部を被覆するゴム成分（Ａ）に対して親和性を有する樹脂からなる被覆層（Ｂ22）とからなるため、複合繊維（Ｂ）とゴム成分（Ａ）との接着性、親和性が高く、複合繊維（Ｂ）がブロック状陸部４中で滑ることが抑制されている。ここで、ブロック状陸部４に、親水性樹脂からなる繊維（Ｂ1）を配合したゴム組成物を使用した場合は、親水性樹脂からなる繊維（Ｂ1）とゴム成分（Ａ）との接着性、親和性が低いため、親水性樹脂からなる繊維（Ｂ1）がブロック状陸部４中で滑り易く、親水性樹脂からなる繊維（Ｂ1）による剛性の維持が難しい。
【００１９】
また、上記複合繊維（Ｂ）７がタイヤ周方向に配向していることに加え、上記複合繊維（Ｂ）７の長さが上記サイプ間距離Ｄの１／２以上であるため、ブロック状陸部４のタイヤ周方向の剛性を向上させることができる。ここで、複合繊維（Ｂ）の長さがサイプ間距離Ｄの１／２未満では、ブロック状陸部４に応力がかかった際に、複合繊維（Ｂ）による剛性の維持が難しい。
【００２０】
上述のように、本発明のタイヤにおいては、複合繊維（Ｂ）によってブロック状陸部４の剛性が向上している。そのため、本発明によれば、タイヤの乾燥路面での操縦安定性を向上させることができる。なお、本発明のタイヤは、複合繊維（Ｂ）によってブロック状陸部４の剛性が向上しているため、耐摩耗性にも優れる。
【００２１】
また、本発明のタイヤにおいては、タイヤの使用時において、複合繊維（Ｂ）中の親水性樹脂からなる繊維（Ｂ1）がトレッド表面に露出し、水との親和性を充分に確保することができ、タイヤに優れた排水性を付与することができる。そのため、本発明によれば、タイヤの氷上性能も向上させることができる。
【００２２】
本発明のタイヤのブロック状陸部４に用いるゴム組成物のゴム成分（Ａ）としては、特に制限はなく、天然ゴム（ＮＲ）の他、ポリイソプレンゴム（ＩＲ）、スチレン−ブタジエン共重合体ゴム（ＳＢＲ）、ポリブタジエンゴム（ＢＲ）、エチレン−プロピレン−ジエンゴム（ＥＰＤＭ）、クロロプレンゴム（ＣＲ）、ハロゲン化ブチルゴム、アクリロニリトル−ブタジエンゴム（ＮＢＲ）等の合成ゴムを使用することができ、これらの中でも天然ゴム（ＮＲ）、スチレン−ブタジエン共重合体ゴム（ＳＢＲ）、ポリブタジエンゴム（ＢＲ）が好ましい。これらゴム成分は、１種単独で用いてもよく、２種以上組み合わせて用いてもよい。
【００２３】
本発明のタイヤの一実施態様においては、ブロック状陸部４に用いるゴム組成物が（ｉ）親水性樹脂からなる繊維（Ｂ1）と該繊維の少なくとも一部を被覆する接着剤層（Ｂ21）からなる複合繊維（Ｂ）を含む。繊維に親水性樹脂を採用することにより、水との親和性を充分に確保することができ、タイヤに優れた排水性を付与して、氷上性能を向上させることができる。なお、水との親和性はゴム成分中における繊維の分散性を低下させかねないものの、この実施態様においては、繊維（Ｂ1）の表面に接着剤層（Ｂ21）を形成することで、ゴム成分（Ａ）中における複合繊維（Ｂ）の分散性及びゴム成分（Ａ）との接着性を大幅に向上させることができ、タイヤに良好な排水性を付与しつつ、優れた乾燥路面での操縦安置性、耐摩耗性を付与することができる。また、上記接着剤層（Ｂ21）は、繊維（Ｂ1）の全表面にわたって形成されていてもよく、繊維（Ｂ1）の一部の表面に形成されていてもよく、具体的には、少なくとも繊維（Ｂ1）全表面積の５０％を占める割合で接着剤層（Ｂ21）が形成されていることが好ましい。
【００２４】
上記接着剤層（Ｂ21）を形成する接着剤に含まれる成分は、ゴム成分（Ａ）と繊維（Ｂ1）との接着性、親和性を向上させる観点から、ゴム成分（Ａ）及び親水性樹脂の双方と水素結合又は共有結合を形成することが好ましい。このように、接着剤層（Ｂ21）に含まれる成分がゴム成分（Ａ）だけでなく、繊維（Ｂ1）を形成する親水性樹脂とも水素結合又は共有結合を形成することにより、ゴム成分（Ａ）中での複合繊維（Ｂ）の偏在をより有効に抑制しつつ、ゴム（Ａ）と繊維（Ｂ1）との間にさらに強固な接着性を確保することができ、良好に分散された状態を保持しながら、乾燥路面での操縦安置性、耐摩耗性を更に向上させることができる。
【００２５】
上記接着剤に含まれる成分として、具体的には、シランカップリング剤、レゾルシン・ホルムアルデヒド・ラテックス（ＲＦＬ）、エポキシ樹脂、クロロスルホン化ポリエチレンが好ましく、これらは１種単独で用いてもよく、２種以上組み合わせて用いてもよい。また、上記接着剤には、その他の成分として、スチレン−ブタジエン共重合体ゴム（ＳＢＲ）等のジエン系ゴムを配合してもよい。
【００２６】
上記シランカップリング剤としては、通常ゴム業界で使用されるものであれば特に制限はなく、例えば、ビス（３−トリエトキシシリルプロピル）ポリスルフィド、γ−メルカプトプロピルトリエトキシシラン、γ−アミノプロピルトリエトキシシラン、Ｎ−フェニル−γ−アミノプロピルトリメトキシシラン、Ｎ−β−（アミノエチル）−γ−アミノプロピルトリメトキシシラン等のシランカップリング剤の他、下記式（１）〜（７）に示されるようなシランカップリング剤が挙げられる。
【００２７】
【化１】
2013132977.tif 000003
［式（１）中、ｎは１〜３の整数、ｍは１〜９の整数、ｐは硫黄原子の平均数を示す、ｐ＞２の整数である。］
【００２８】
【化２】
2013132977.tif 000004
［式（２）中、ｎ、ｍは式（１）と同義であり、ｑは硫黄原子の平均数を示し、ｑ＜ｐの整数である。］
【００２９】
【化３】
2013132977.tif 000005
［式（３）中、Ａは炭素数１〜２０のアルコキシ基又は塩素原子であり、Ｂは炭素数１〜２０のアルキル基であり、Ｘは炭素数１〜９のアルカンジイル基又はアルケンジイル基或いは炭素数７〜１５のアリーレン基であり、Ｘ1は炭素数１〜２０の飽和又は不飽和アルキル基或いは炭素数６〜１５のアレーンジイル基である。Ｄは、Ａ、Ｂ又は−［Ｏ（ＸＯ）n］0.5−基であり、ｎは１〜５の整数で分布を有することがあり、Ｘは前記と同様である。ａ、ｂ及びｄは、０≦ａ≦３．０≦ｂ≦２．０≦ｄ≦１．５、かつ、ａ＋ｂ＋２ｄ＝３の関係を満たす数である。］
【００３０】
【化４】
2013132977.tif 000006
［式（４）中、Ａ、Ｄ、Ｘ、ａ、ｂ、ｄは式（３）に記載されたものから選択され、式（３）と同一でなくてもよく、ＢはＡ、又は炭素数１〜２０のアルキル基である。］
【００３１】
【化５】
2013132977.tif 000007
［式（５）中、Ｒ5は−Ｃｌ、−Ｂｒ、Ｒ10Ｏ−、Ｒ10Ｃ(＝Ｏ)Ｏ−、Ｒ10Ｒ11Ｃ＝ＮＯ−、Ｒ10Ｒ11Ｎ−又は−（ＯＳｉＲ10Ｒ11）m（ＯＳｉＲ9Ｒ10Ｒ11）（ただし、Ｒ10及びＲ11は、それぞれ独立に水素原子又は炭素数１〜１８の一価の炭化水素基である。）、Ｒ6はＲ5、水素原子又は炭素数１〜１８の一価の炭化水素基、Ｒ7はＲ5、Ｒ6又は−［Ｏ（Ｒ12Ｏ）a］0.5−基（ただし、Ｒ12は炭素数１〜１８のアルキレン基、ａは１〜４の整数である。）、Ｒ8は炭素数１〜１８の二価の炭化水素基、Ｒ9は炭素数１〜１８の一価の炭化水素基を示し、ｘ、ｙ及びｚは、ｘ＋ｙ＋２ｚ＝３、０≦ｘ≦３、０≦ｙ≦２、０≦ｚ≦１の関係を満たす数である。］
【００３２】
【化６】
2013132977.tif 000008
［式（６）中、Ｒ13は炭素数１〜２０の直鎖もしくは、分岐、環状のアルキル基であり、Ｇはそれぞれ独立して炭素数１〜９のアルカンジイル基又はアルケンジイル基であり、Ｚaはそれぞれ独立して二つのケイ素原子と結合することのできる基で、[−Ｏ−]0.5、[−Ｏ−Ｇ−]0.5又は[−Ｏ−Ｇ−Ｏ−]0.5から選ばれる基であり、Ｚbはそれぞれ独立して二つのケイ素原子と結合することのできる基で、[−Ｏ−Ｇ−Ｏ−]0.5で表される官能基であり、Ｚcはそれぞれ独立して−Ｃｌ、−Ｂｒ、−ＯＲ14、Ｒ14Ｃ(＝Ｏ)Ｏ−、Ｒ14Ｒ15Ｃ＝ＮＯ−、Ｒ14Ｒ15Ｎ−、Ｒ14−、ＨＯ−Ｇ−Ｏ−で表される官能基であり、Ｇは上記と同義であり、Ｒ14及びＲ15はそれぞれ独立して炭素数１〜２０の直鎖、分岐鎖若しくは環状のアルキル基であり、ｍ、ｎ、ｕ、ｖ、ｗはそれぞれ独立して１≦ｍ≦２０、０≦ｎ≦２０、０≦ｕ≦３、０≦ｖ≦２、０＜ｗ≦１であり、かつ１／２ｕ＋ｖ＋２ｗ＝２又は３である。（Ｉ）部が複数である場合、複数の（Ｉ）部におけるＺau、Ｚbv及びＺcwそれぞれにおいて、同一でも異なっていてもよく、（ＩＩ）が複数である場合、複数の（ＩＩ）部におけるＺau、Ｚbv及びＺcwそれぞれにおいて、同一でも異なってもよい。］
【００３３】
【化７】
2013132977.tif 000009
［式（７）中、Ｒ16はＲ21Ｏ−、Ｒ21Ｃ（＝Ｏ）Ｏ−、Ｒ21Ｒ22Ｃ＝ＮＯ−、Ｒ21Ｒ22Ｎ−又は−（ＯＳｉＲ21Ｒ22）m（ＯＳｉＲ20Ｒ21Ｒ22）（ただし、Ｒ21及びＲ22は、それぞれ独立に水素原子又は炭素数１〜１８の一価の炭化水素基、である）、Ｒ17はＲ16、水素原子又は炭素数１〜１８の一価の炭化水素基、Ｒ18はＲ16、Ｒ17又は−[Ｏ（Ｒ23Ｏ）a]0.5−基（ただし、Ｒ23は炭素数１〜１８のアルキレン基、ａは１〜４の整数である）、Ｒ19は炭素数１〜１８の二価の炭化水素基、Ｒ20は炭素数１〜１８の一価の炭化水素基を示し、ｘ、ｙ及びｚは、ｘ＋ｙ＋２ｚ＝３、０≦ｘ≦３、０≦ｙ≦２、０≦ｚ≦１の関係を満たす数である。］
【００３４】
なお、ブロック状陸部用ゴム組成物に、親水性樹脂からなる繊維（Ｂ1）と該繊維の少なくとも一部を被覆する接着剤層（Ｂ21）からなる複合繊維（Ｂ）を含有させるにあたり、後述するように、ゴム成分（Ａ）と共に親水性樹脂からなる繊維（Ｂ1）と接着剤とを一度に混合して混練り等してもよいし、予め親水性樹脂からなる繊維（Ｂ1）の表面に接着剤を塗布することにより接着剤層（Ｂ21）を形成した後、この複合繊維（Ｂ）をゴム成分（Ａ）に配合して混練り等してもよい。ゴム成分（Ａ）と共に親水性樹脂からなる繊維（Ｂ1）と接着剤とを一度に混合する際、接着剤の配合量は、親水性樹脂１００質量部に対して、通常０．０１〜１００質量部、好ましくは０．０１〜４０質量部である。接着剤の配合量が上記範囲内であると、併せて混合した親水性樹脂からなる繊維（Ｂ1）の表面に有効に接着剤層（Ｂ21）を形成させることが可能となる。一方、予め親水性樹脂からなる繊維（Ｂ1）の表面に接着剤を塗布することにより接着剤層（Ｂ21）を形成して得た複合繊維（Ｂ）をゴム成分（Ａ）に配合する場合、該複合繊維（Ｂ）の配合量は、ゴム成分（Ａ）１００質量部に対して、通常０．０１〜１００質量部、好ましくは０．０１〜４０質量部である。複合繊維（Ｂ）の配合量が上記範囲内であると、良好な排水性を保持しつつ、充分な乾燥路面での操縦安置性、耐摩耗性を付与することが可能となる。
【００３５】
また、本発明のタイヤの他の実施態様においては、ブロック状陸部４に用いるゴム組成物が（ｉｉ）親水性樹脂からなる繊維（Ｂ1）と該繊維の少なくとも一部を被覆するゴム成分（Ａ）に対して親和性を有する樹脂からなる被覆層（Ｂ22）とからなる複合繊維（Ｂ）を含む。繊維に親水性樹脂を採用することにより、水との親和性を充分に確保することができ、タイヤに優れた排水性を付与して、氷上性能を向上させることができる。なお、水との親和性はゴム成分中における繊維の分散性を低下させかねないものの、この実施態様においては、繊維（Ｂ1）の表面に被覆層（Ｂ22）を形成することで、ゴム成分（Ａ）中における複合繊維（Ｂ）の分散性を大幅に向上させることができ、タイヤに良好な排水性を付与しつつ、優れた乾燥路面での操縦安置性、耐摩耗性を付与することができる。なお、ゴム成分に対して親和性を有する樹脂の軟化点が加硫最高温度よりも低い場合は、加硫時に、ゴム成分に対して親和性を有する樹脂が、溶融して流動性を帯びた被覆層（Ｂ22）となってゴム成分（Ａ）と繊維（Ｂ1）との接着に寄与し、タイヤに良好な排水性と優れた乾燥路面での操縦安置性、耐摩耗性を付与することができる。また、上記被覆層（Ｂ22）は、繊維（Ｂ1）の全表面にわたって形成されていてもよく、繊維（Ｂ1）の一部の表面に形成されていてもよく、具体的には、少なくとも繊維（Ｂ1）全表面積の５０％を占める割合で被覆層（Ｂ22）が形成されていることが好ましい。
【００３６】
上記ゴム成分に対して親和性を有する樹脂としては、例えば、溶解パラメーター（ＳＰ値）がゴム成分（Ａ）に近い樹脂が使用でき、具体的には、ポリオレフィン系樹脂が好ましい。該ポリオレフィン系樹脂は、分岐状、直鎖状等のいずれであってもよく、また、エチレン−メタクリル酸共重合体の分子間を金属イオンで架橋したアイオノマー樹脂であってもよい。該ポリオレフィン系樹脂としては、例えば、ポリエチレン、ポリプロピレン、ポリブテン、ポリスチレン、エチレン−プロピレン共重合体、エチレン−メタクリル酸共重合体、エチレン−エチルアクリレート共重合体、エチレン・プロピレン・ジエン三元共重合体、エチレン・酢酸ビニル共重合体、並びにこれらのアイオノマー樹脂等が挙げられる。これらは１種単独で用いてもよく、２種以上組み合わせて用いてもよい。これらの中でも、ポリエチレン系樹脂、ポリプロピレン系樹脂、ポリオレフィンアイオノマー、無水マレイン酸変性α−ポリオレフィンが特に好ましい。なお、ポリオレフィンアイオノマーや無水マレイン酸変性α−ポリオレフィンを用いた場合、水酸基とも接着するため、ゴム強度をより向上させることが可能となる。
【００３７】
上記親水性樹脂からなる繊維（Ｂ1）と該繊維の少なくとも一部を被覆するゴム成分（Ａ）に対して親和性を有する樹脂からなる被覆層（Ｂ22）とからなる複合繊維（Ｂ）は、例えば、図３に示すようなダイ１１を具える押出機を用い、ダイ出口１２から親水性樹脂を、ダイ出口１３からゴム成分に対して親和性を有する樹脂を、各々同時に押し出して、未延伸糸を形成し、かかる未延伸糸を熱延伸しながら繊維状にすることで製造できる。なお、各樹脂の使用量は、得られる複合繊維（Ｂ）の長さや径によっても変動し得るが、親水性樹脂１００質量部に対して、ゴム成分に対して親和性を有する樹脂を通常０．１〜８０質量部、好ましくは０．１〜２０質量部の量で使用する。これらの樹脂を上記範囲内の量で使用することにより、延伸工程を経た後に得られる親水性樹脂からなる繊維（Ｂ1）の表面に、所望の効果を発揮し得る被覆層（Ｂ22）を有効に形成することができる。
【００３８】
上記複合繊維（Ｂ）は、親水性樹脂からなる繊維（Ｂ1）と該繊維の少なくとも一部を被覆するゴム成分（Ａ）に対して親和性を有する樹脂からなる被覆層（Ｂ22）とからなる限り特に限定されず、種々の断面形状を採用することができる。例えば、図３に示すようなダイ１１を具える押出機を用いた場合は、図４（ａ）に示すような、複合繊維（Ｂ）７のほぼ中心に親水性樹脂からなる繊維（Ｂ1）１４が位置し、該親水性樹脂からなる繊維（Ｂ1）１４をゴム成分（Ａ）に対して親和性を有する樹脂からなる被覆層（Ｂ22）１５が被覆する形状の複合繊維（Ｂ）が得られる。また、他の形状としては、図４（ｂ）に示すような、複合繊維（Ｂ）７内に親水性樹脂からなる繊維（Ｂ1）１４が随所に散在し、該親水性樹脂からなる繊維（Ｂ1）１４をゴム成分（Ａ）に対して親和性を有する樹脂からなる被覆層（Ｂ22）１５が被覆する形状が挙げられる。
【００３９】
上記繊維（Ｂ1）に用いる親水性樹脂は水に不溶であることが好ましい。水に不溶の親水性樹脂からなる繊維を用いた場合、トレッド表面に複合繊維（Ｂ）中の繊維（Ｂ1）部分が露出した際に路面の水に繊維（Ｂ1）部分が溶け込まないため、トレッド表面の親水性を長期に亘って維持でき、トレッドの排水性能、氷上性能を長期に亘って向上させることができる。
【００４０】
上記繊維（Ｂ1）に用いる親水性樹脂は、水との間に親和性を発揮し得る樹脂、すなわち分子内に親水性基を有する樹脂であれば特に限定されないが、具体的には、酸素原子、窒素原子又は硫黄原子を含む樹脂であることが好ましく、−ＯＨ、−ＣＯＯＨ、−ＯＣＯＲ（Ｒはアルキル基）、−ＮＨ2、−ＮＣＯ、−ＳＨからなる群から選択される少なくとも１種の官能基を含む樹脂であることが更に好ましく、−ＯＨ、−ＣＯＯＨ、−ＮＨ2、−ＮＣＯからなる群から選択される少なくとも１種の官能基を含む樹脂であることがより一層好ましい。
【００４１】
上記繊維（Ｂ1）に用いる親水性樹脂として、具体的には、エチレン−ビニルアルコール共重合体、ビニルアルコール単独重合体、ポリ（メタ）アクリル酸或いはそのエステル、ポリエチレングリコール、カルボキシビニル共重合体、スチレン−マレイン酸共重合体、ポリビニルピロリドン、ビニルピロリドン−酢酸ビニル共重合体、メルカプトエタノール等が好ましく、これらの中でも、エチレン−ビニルアルコール共重合体、ビニルアルコール単独重合体、ポリ（メタ）アクリル酸が更に好ましく、エチレン−ビニルアルコール共重合体が特に好ましい。
【００４２】
上記親水性樹脂からなる繊維（Ｂ1）は、公知の製造方法、例えば、親水性樹脂を溶融紡糸して未延伸糸を形成し、かかる未延伸糸を熱延伸しながら繊維状にする方法で製造できる。得られる繊維（Ｂ1）の平均長さは、通常トレッドに形成するサイプ５のサイプ間距離Ｄの１／２以上であり、好ましくは２０ｍｍ以下、更に好ましくは１０ｍｍ以下であり、平均径は通常０．００１〜２ｍｍ、好ましくは０．００５〜０．５ｍｍである。平均長さ及び平均径が上記範囲内であると、繊維同士が必要以上に絡まるおそれがなく、良好な分散性を阻害するおそれもない。また、アスペクト比は通常１０〜４０００、好ましくは５０〜１０００である。なお、アルペクト比とは、繊維（Ｂ1）の長軸の短軸に対する比を意味する。
【００４３】
また、上記複合繊維（Ｂ）の平均長さは、トレッドに形成するサイプ５のサイプ間距離Ｄの１／２以上であり、好ましくは２０ｍｍ以下、更に好ましくは１０ｍｍ以下であり、平均径は通常０．００１〜２ｍｍ、好ましくは０．００５〜０．５ｍｍ、である。平均長さ及び平均径が上記範囲内であると、複合繊維（Ｂ）同士が必要以上に絡まるおそれがなく、良好な分散性を阻害するおそれもない。また、アスペクト比は通常１０〜４０００、好ましくは５０〜１０００である。なお、アルペクト比とは、複合繊維（Ｂ）の長軸の短軸に対する比を意味する。
【００４４】
上記複合繊維（Ｂ）の配合量は、上記ゴム成分（Ａ）１００質量部に対して通常０．１〜１００質量部、好ましくは０．１〜５０質量部である。複合繊維（Ｂ）の配合量が上記範囲内であると、良好な排水性を保持して、氷上性能を向上させつつ、充分な乾燥路面での操縦安定性、耐摩耗性を付与することが可能となる。
【００４５】
上記ブロック状陸部４に用いるゴム組成物は、更に発泡剤（Ｃ）を含有してもよい。発泡剤（Ｃ）を含有することにより、加硫工程中に発泡剤から発生したガスをゴム内に散在させたり、また、かかるガスを溶融した複合繊維（Ｂ）の内部に侵入させて複合繊維（Ｂ）の形状に対応した形状を有する気泡を形成させたりすることができる。このような気泡がゴム内に存在することにより、タイヤが摩耗するにつれて排水溝としての機能を発揮させることができ、タイヤに更に優れた排水性を付与することが可能となる。特に、複合繊維（Ｂ）の形状に対応した形状を有する気泡が形成されれば、より好適に排水溝としての機能を発揮でき、タイヤの氷上性能を大幅に向上させることができる。
【００４６】
上記発泡剤（Ｃ）としては、例えば、アゾジカルボンアミド（ＡＤＣＡ）、ジニトロソペンタメチレンテトラミン（ＤＰＴ）、ジニトロソペンタスチレンテトラミンやベンゼンスルホニルヒドラジド誘導体、ｐ，ｐ’−オキシビスベンゼンスルホニルヒドラジド（ＯＢＳＨ）、二酸化炭素を発生する重炭酸アンモニウム、重炭酸ナトリウム、炭酸アンモニウム、窒素を発生するニトロソスルホニルアゾ化合物、Ｎ，Ｎ’−ジメチル−Ｎ，Ｎ’−ジニトロソフタルアミド、トルエンスルホニルヒドラジド、ｐ-トルエンスルホニルセミカルバジド、ｐ，ｐ’−オキシビスベンゼンスルホニルセミカルバジド等が挙げられる。なかでも、製造加工性の観点から、アゾジカルボンアミド（ＡＤＣＡ）、ジニトロソペンタメチレンテトラミン（ＤＰＴ）が好ましく、アゾジカルボンアミド（ＡＤＣＡ）がより好ましい。これら発泡剤（Ｃ）は、１種単独で用いてもよく、２種以上組み合わせて用いてもよい。また、該発泡剤（Ｃ）の配合量は、特に限定されるものではないが、ゴム成分（Ａ）１００質量部に対して０．１〜１０質量部の範囲が好ましい。なお、上記発泡剤は、上記繊維中に含ませてもよい。
【００４７】
また、上記発泡剤（Ｃ）は、尿素、ステアリン酸亜鉛、ベンゼンスルフィン酸亜鉛や亜鉛華等の発泡助剤と併用することが好ましい。これら発泡助剤は、１種単独で用いてもよく、２種以上組み合わせて用いてもよい。発泡助剤を併用することにより、発泡反応を促進して反応の完結度を高め、経時的に不要な劣化を抑制することが可能となる。
【００４８】
なお、上記発泡剤（Ｃ）を含有するゴム組成物を加硫した後に得られる加硫ゴムにおいて、その発泡率は、通常１〜１００％、好ましくは５〜４０％である。発泡剤（Ｃ）を配合した場合、発泡率が大きすぎるとゴム表面の空隙も大きくなり、充分な接着面積を確保できなくなるおそれがあるが、上記範囲内の発泡率であれば、排水溝として有効に機能する気泡の形成を確保しつつ、気泡の量を適度に保持できるので、耐久性を損なうおそれもない。ここで、上記加硫ゴムの発泡率とは、平均発泡率Ｖｓを意味し、具体的には次式（８）により算出される値を意味する。
Ｖｓ＝（ρ0／ρ1−１）×１００（％）  ・・・  （８）
［式（８）中、ρ1は加硫ゴム（発泡ゴム）の密度（ｇ／ｃｍ3）を示し、ρ0は加硫ゴム（発泡ゴム）における固相部の密度（ｇ／ｃｍ3）を示す。］
【００４９】
上記ブロック状陸部４に用いるゴム組成物には、上記ゴム成分（Ａ）、複合繊維（Ｂ）と共に、必要に応じて上記発泡剤（Ｃ）及び発泡助剤の他、ゴム工業界で通常使用される配合剤、例えば、カーボンブラック等の充填剤、軟化剤、ステアリン酸、老化防止剤、亜鉛華、加硫促進剤、加硫剤等を、本発明の目的を害しない範囲内で適宜選択して配合してもよい。
【００５０】
上記ゴム組成物の製造方法の一態様では、上記ゴム成分（Ａ）、親水性樹脂からなる繊維（Ｂ1）及び接着剤を一度に混合する。その後、混練等の工程を経る間に、疎水性のゴム成分（Ａ）と親水性樹脂からなる繊維（Ｂ1）との双方に適度な親和性を有する接着剤が、その特性からゴム成分（Ａ）と親水性樹脂からなる繊維（Ｂ1）との間隙に入りこみ、結果的にゴム成分（Ａ）中に分散した親水性樹脂からなる繊維（Ｂ1）の表面に接着剤層（Ｂ21）が形成された状態となる。この方法により、親水性樹脂からなる繊維（Ｂ1）の表面に接着剤層（Ｂ21）を形成するための新たな工程を付加することなく、簡易な工程を経ることによってゴム組成物を得ることができる。
【００５１】
また、上記ゴム組成物の製造方法の他の態様では、親水性樹脂からなる繊維（Ｂ1）の表面に予め表面に接着剤を塗布して接着剤層（Ｂ21）を形成した複合繊維（Ｂ）と、ゴム成分（Ａ）とを混合する。かかる複合繊維（Ｂ）においては、常法により乾燥工程等を経ることにより、繊維（Ｂ1）表面に接着剤層（Ｂ21）が形成される。このように、ゴム成分（Ａ）と混合する前に、事前に親水性樹脂からなる繊維（Ｂ1）の表面に接着剤を塗布することにより、その後に経る混練等の工程に左右されることなく、繊維（Ｂ1）表面における接着剤層（Ｂ21）の形成をより確実なものとすることができる。
【００５２】
また、上記ゴム組成物の製造方法の他の態様では、予め親水性樹脂からなる繊維（Ｂ1）と該繊維の少なくとも一部を被覆するゴム成分（Ａ）に対して親和性を有する樹脂からなる被覆層（Ｂ22）とからなる複合繊維（Ｂ）を準備し、該複合繊維（Ｂ）をゴム成分（Ａ）に配合する。この場合、予め親水性樹脂からなる繊維（Ｂ1）の表面にゴム成分（Ａ）に対して親和性を有する樹脂からなる被覆層（Ｂ22）が形成されているため、混練の初期から、ゴム成分（Ａ）に対する複合繊維（Ｂ）の分散性が良好である。
【００５３】
本発明のタイヤは、上記ゴム組成物をブロック状陸部４に用いることを特徴とする。本発明のタイヤは、適用するタイヤの種類や部材に応じ、未加硫のゴム組成物を用いて成形後に加硫して得てもよく、又は予備加硫工程等を経た半加硫ゴムを用いて成形後、さらに本加硫して得てもよい。なお、タイヤに充填する気体としては、通常の或いは酸素分圧を調整した空気の他、窒素、アルゴン、ヘリウム等の不活性ガスを用いることができる。
【００５４】
本発明のタイヤにおいては、上記複合繊維（Ｂ）がタイヤ周方向に配向していることを特徴とする。ここで、複合繊維（Ｂ）の配向を揃える手法としては、未加硫ゴム組成物中に分散している複合繊維（Ｂ）を一定方向に配向させればよく、例えば、流路断面積が出口に向かって低減する押出機を用いて、複合繊維（Ｂ）又は親水性樹脂からなる繊維（Ｂ1）を含むゴム組成物を押し出す方法が挙げられる。そして、複合繊維（Ｂ）が一定方向に配向しているゴム組成物からトレッドゴムを形成し、該トレッドゴムを、複合繊維（Ｂ）がタイヤ周方向に配向するように配置して生タイヤを成形し、常法に従って、加硫することで、本発明のタイヤを製造できる。なお、複数のサイプを有するブロック状陸部４は、加硫モールドの形状を適宜選択することで、トレッド部１に形成することができる。
【実施例】
【００５５】
以下に、実施例を挙げて本発明を更に詳しく説明するが、本発明は下記の実施例に何ら限定されるものではない。
【００５６】
＜製造例１：親水性樹脂からなる繊維（Ｂ1）と被覆層（Ｂ22）とからなる複合繊維（Ｂ）の製造＞
図３に示すようなダイ１１と、２つのホッパーを具える二軸押出機を用い、エチレン−ビニルアルコール共重合体［(株)クラレ製、エバールＦ１０４Ｂ］と、ポリエチレン［日本ポリエチレン(株)製、ノバテックＵ３６０］とを別々のホッパーに投入し、ダイ出口１２からエチレン−ビニルアルコール共重合体を、ダイ出口１３からポリエチレンを各々同時に押し出して、常法に従って得られた繊維を長さ０．５ｍｍ、１ｍｍ、２ｍｍ、３ｍｍにカットして、エチレン−ビニルアルコール共重合体（ＥＶＯＨ）からなる繊維（Ｂ1）とポリエチレン（ＰＥ）からなる被覆層（Ｂ22）とからなる複合繊維（Ｂ）を作製した。なお、エチレン−ビニルアルコール共重合体（ＥＶＯＨ）とポリエチレン（ＰＥ）との質量比は、ＥＶＯＨ：ＰＥ＝５０：５０であり、繊維径は、５０μｍである。
【００５７】
＜製造例２：ゴム成分に対して親和性を有する樹脂からなる繊維の製造＞
上記ホッパーに上記ポリエチレンのみ投入し、ダイ出口１２及びダイ出口１３の双方からポリエチレンを押し出して、常法に従って得られた繊維を長さ１ｍｍ、２ｍｍ、３ｍｍにカットして、ポリエチレン（ＰＥ）からなる繊維を作製した。なお、繊維径は、５０μｍである。
【００５８】
＜製造例３：親水性樹脂からなる繊維（Ｂ1）の製造＞
上記ホッパーに上記エチレン−ビニルアルコール共重合体のみ投入し、ダイ出口１２及びダイ出口１３の双方からエチレン−ビニルアルコール共重合体を押し出して、常法に従って得られた繊維を長さ１ｍｍ、２ｍｍ、３ｍｍにカットして、エチレン−ビニルアルコール共重合体（ＥＶＯＨ）からなる繊維（Ｂ1）を作製した。なお、繊維径は、５０μｍである。
【００５９】
＜製造例４：ゴム成分に対して親和性を有する樹脂からなる繊維の製造＞
上記ホッパーにアイオノマー［三井・デュポンポリケミカル(株)製、ハイミラン１５５７］のみ投入し、ダイ出口１２及びダイ出口１３の双方からアイオノマーを押し出して、常法に従って得られた繊維を長さ１ｍｍ、２ｍｍ、３ｍｍにカットして、アイオノマーからなる繊維を作製した。なお、繊維径は、５０μｍである。
【００６０】
＜製造例５：親水性樹脂からなる繊維（Ｂ1）を接着剤層（Ｂ21）で被覆してなる複合繊維（Ｂ）の製造＞
表１の配合に従い、接着剤の各成分を混合し、２５℃で２４時間熟成して接着剤液を作製した。かかる接着剤液をＢ1の表面に、繊維１００質量部に対して２０質量部となる量で塗布し、１２０℃で１分間乾燥させ、その後１８０℃で２分間の熱処理を施した。次いで、得られた繊維を長さ５ｍｍにカットした。
【００６１】
【表１】
2013132977.tif 000010
【００６２】
＊１：日本ゼオン(株)製、Ｎｉｐｏｌ ２５１８ＧＬ
＊２：日本ゼオン(株)製、Ｎｉｐｏｌ ＬＸ１１０
【００６３】
＜ゴム組成物の調製＞
上記繊維を用いて、下記表２に示す配合処方のゴム組成物を調製した。
【００６４】
【表２】
2013132977.tif 000011
【００６５】
＊３  ＪＳＲ（株）製，「ＢＲ０１」、シス−１，４−ポリブタジエン
＊４  旭カーボン（株）製、「カーボン Ｎ２２０」
＊５  大内新興化学工業社製、「ノクセラーＤＭ」、ジ−２−ベンゾチアジルジスルフィド
＊６  三協化成(株)製、「セルマイクＡＮ」、ジニトロソペンタメチレンテトラミン（ＤＰＴ）
【００６６】
＜タイヤの作製＞
流路断面積が出口に向かって減少する押出機を用いて、上記ゴム組成物を押し出して、繊維が一定方向に配向しているトレッドゴムを準備した。次に、該トレッドゴムを、トレッドゴム中の繊維がタイヤ周方向に配向するようにトレッド部に配置して生タイヤを成形し、常法に従って、加硫して、図１に示す構造のトレッド部を有し、サイズが１９５／６５Ｒ１５、サイプ間距離Ｄが２ｍｍのタイヤを作製した。得られたタイヤについて、トレッド部を形成する加硫ゴムの発泡率を上記式（８）により算出し、更に、以下の方法で、氷上性能、乾燥路面での操縦安定性、耐摩耗性を評価した。結果を表３に示す。
【００６７】
（１）氷上性能
トレッド部の摩耗率が２０％のタイヤを装着した車両にて、氷上平坦路を走行させ、時速２０ｋｍ／ｈの時点でブレーキをかけてタイヤをロックさせ、停止状態になるまでの制動距離を測定した。比較例１のタイヤの制動距離の逆数を１００として指数表示した。指数値が大きい程、氷上での制動性に優れることを示す。なお、トレッド部の摩耗率は、下記式により算出した。
摩耗率（％）＝（１−摩耗後の溝深さ／新品時の溝深さ）×１００
【００６８】
（２）乾燥路面での操縦安定性
供試タイヤを装着し、乾燥したテストコースにて実車走行を行って、ドライバーが評点をつけ、比較例１の評点を１００として指数表示した。指数値が大きい程、乾燥路面での操縦安定性が良好であることを示す。
【００６９】
（３）耐摩耗性
１９５／６５Ｒ１５のタイヤを用いた実車にて舗装路面を１万ｋｍ走行後、残溝を測定しトレッドが１ｍｍ摩耗するのに要する走行距離を相対評価し、比較例１を１００として指数表示した。
【００７０】
【表３】
2013132977.tif 000012
【００７１】
表３中の実施例１〜３及び実施例４〜６の結果から、親水性樹脂からなる繊維（Ｂ1）をゴム成分に対して親和性を有する樹脂からなる被覆層（Ｂ22）で被覆してなる複合繊維（Ｂ）、或いは、親水性樹脂からなる繊維（Ｂ1）を接着剤層（Ｂ21）で被覆してなる複合繊維（Ｂ）を含むゴム組成物をトレッド部に用い、更に、複合繊維（Ｂ）をタイヤ周方向に配向させることで、耐摩耗性を維持しながら、タイヤの氷上性能、乾燥路面での操縦安定性を向上させられることが分かる。
【００７２】
また、表３中の比較例１と実施例１〜３との比較、或いは、比較例１２と実施例４〜６との比較から、親水性樹脂からなる繊維（Ｂ1）をゴム成分に対して親和性を有する樹脂からなる被覆層（Ｂ22）で被覆してなる複合繊維（Ｂ）、或いは、親水性樹脂からなる繊維（Ｂ1）を接着剤層（Ｂ21）で被覆してなる複合繊維（Ｂ）の長さがサイプ間距離Ｄの１／２以上の場合、操縦安定性が向上するものの、複合繊維（Ｂ）の長さがサイプ間距離Ｄの１／２未満では、乾燥路面での操縦安定性が向上しないことが分かる。
【００７３】
また、表３中の比較例６〜８の結果から、親水性樹脂からなる繊維（Ｂ1）を配合したゴム組成物をトレッド部に用いると、耐摩耗性が低下することが分かる。
【００７４】
また、表３中の比較例９〜１１の結果から、アイオノマーからなる繊維を配合したゴム組成物をトレッド部に用いると、耐摩耗性を維持しながら、タイヤの氷上性能、操縦安定性を向上させられるものの、氷上性能、乾燥路面での操縦安定性の向上幅が小さいことが分かる。
【符号の説明】
【００７５】
１  トレッド部
２  主溝
３  横溝
４  ブロック状陸部
５  サイプ
６  タイヤ赤道面
７  複合繊維（Ｂ）
１１  ダイ
１２，１３  ダイ出口
１４  水性樹脂からなる繊維（Ｂ1）
１５  ゴム成分（Ａ）に対して親和性を有する樹脂からなる被覆層（Ｂ22）
【図１】
2013132977.tif 000013
【図２】
2013132977.tif 000014
【図３】
2013132977.tif 000015
【図４】
2013132977.tif 000016